(57)【要約】【課題】優れた低温定着性と耐オフセット性能を両立することができ、良好な高精細画像を形成することができるトナーの提供。【解決手段】少なくとも、有機溶媒中に、結着樹脂、活性水素基を有する化合物と反応可能な部位を有する重合体、着色剤及び離型剤を溶解又は分散させ、該溶液又は分散液を水系媒体中で分散させ、該活性水素基を有する化合物と反応可能な部位を有する重合体を反応させた後、もしくは反応させながら、該有機溶媒を除去し、洗浄，乾燥して得られたトナーであって、該重合体が下記式（１）又は（２）で示されることを特徴とする静電荷像現像用トナー。2009181111.tif 000007【選択図】なし【特許請求の範囲】
【請求項１】
少なくとも、有機溶媒中に、結着樹脂、活性水素基を有する化合物と反応可能な部位を有する重合体、着色剤及び離型剤を溶解又は分散させ、該溶液又は分散液を水系媒体中で分散させ、該活性水素基を有する化合物と反応可能な部位を有する重合体を反応させた後、もしくは反応させながら、該有機溶媒を除去し、洗浄，乾燥して得られたトナーであって、該重合体が下記式（１）で示されることを特徴とする静電荷像現像用トナー。
【化１】
2009181111.tif 000005
【請求項２】
前記式（１）で示される重合体のＲで示されるアルキル基の炭素数が１〜７であることを特徴とする請求項１記載の静電荷像現像用トナー。
【請求項３】
少なくとも、有機溶媒中に、結着樹脂、活性水素基を有する化合物と反応可能な部位を有する重合体、着色剤及び離型剤を溶解又は分散させ、該溶液又は分散液を水系媒体中で分散させ、該活性水素基を有する化合物と反応可能な部位を有する重合体を反応させた後、もしくは反応させながら、該有機溶媒を除去し、洗浄，乾燥したトナーであって、該重合体が下記式（２）で示されることを特徴とする静電荷像現像用トナー。
【化２】
2009181111.tif 000006
【請求項４】
前記式（２）で示される重合体のＲ１，Ｒ２で示されるアルキル基の炭素数が１〜４であることを特徴とする請求項３記載の静電荷像現像用トナー。
【請求項５】
前記活性水素基を有する化合物と反応可能な部位を有する重合体における活性水素基と反応可能な部位がイソシアネート基であることを特徴とする請求項１〜４のいずれかに記載の静電荷現像用トナー。
【請求項６】
前記トナー粒子のガラス転移温度（Ｔｇ）が４０〜６０℃であることを特徴とする請求項１〜５のいずれかに記載の静電荷像現像用トナー。
【請求項７】
前記トナー粒子の重量平均粒径が３〜８μｍであることを特徴とする請求項１〜６のいずれかに記載の静電荷像現像用トナー。
【請求項８】
前記トナー粒子の重量平均粒径／個数平均粒径が１．２５以下であることを特徴とする請求項１〜７のいずれかに記載の静電荷像現像用トナー。
【請求項９】
前記トナー粒子の平均円形度が１．００〜０．９０であることを特徴とする請求項１〜８のいずれかに記載の静電荷像現像用トナー
【請求項１０】
前記トナー粒子の酸価が１〜３０ｍｇＫＯＨ／ｇであることを特徴とする請求項１〜９のいずれかに記載の静電荷現像用トナー。
【請求項１１】
画像形成装置に搭載でき、静電潜像担持体と、該静電潜像担持体上に形成した静電潜像を請求項１〜１０のいずれかに記載の静電荷像現像用トナーを用いて現像し、可視像を形成する現像手段とを少なくとも有することを特徴とするプロセスカートリッジ。
【発明の詳細な説明】
【技術分野】
【０００１】
本発明は、電子写真、静電記録、静電印刷等に於ける静電荷像を現像する為の現像剤に使用されるトナー及び該トナーを使用する電子写真現像装置に関する。更に詳しくは直接または間接電子写真現像方式を用いた複写機、レーザープリンター及び、普通紙ファックス等に使用される電子写真用トナー、及び画像形成方法に関する。
【背景技術】
【０００２】
電子写真法による画像形成は、一般には、まず、光導電性物質を用いて作製された感光体に種々の手段により電気的潜像を形成し、次に、潜像を現像剤を用いて現像した後、該現像剤による像を必要に応じて紙等に転写し、次いで、加熱、加圧、又は溶剤蒸気等により定着して行われる。
【０００３】
電気的潜像の現像方式には、大別して、絶縁性有機液体中に各種の顔料や染料を微細に分散させた液体現像剤を用いる液体現像方式とカスケード法、磁気ブラシ法、パウダークラウド法等の様に樹脂にカーボンブラック等の着色剤を分散させた乾式現像剤（以下、「トナー」と称する事もある）を用いる乾式現像方式とがあり、近年では乾式現像方式が広く使用されている。
【０００４】
前記乾式現像方式における定着方式としては、そのエネルギー効率の良さから加熱ヒートローラ方式が広く一般に用いられている。また、近年は、トナーの低温定着化による省エネルギー化を図る為、定着時にトナーに与えられる熱エネルギーは小さくなる傾向にある。１９９９年度の国際エネルギー機関（ＩＥＡ）のＤＳＭ（ｄｅｍａｎｄ−ｓｉｄｅ  Ｍａｎａｇｅｍｅｎｔ）プログラム中には、次世代複写機の技術調達プロジェクトが存在し、その要求仕様が公表されている。３０ｃｐｍ以上の複写機については、前記待機時間が１０秒以内、待機時の消費電力が１０〜３０ワット以下（複写速度で異なる）とする様、従来の複写機に比べて飛躍的な省エネルギー化の達成が要求されている。この要求を達成する為の方法の一つとして、加熱ヒートローラ等の定着部材を低熱容量化させて、トナーの温度応答性を向上させる方法が考えられるが、充分満足できるものではない。
【０００５】
前記要求を達成し待機時間を極小にするためには、トナー自体の定着温度を下げ、使用可能時のトナー定着温度を低下させる事が必須の技術的達成事項であると考えられる。こうした低温定着化に対応すべく、従来多用されてきたスチレン−アクリル系樹脂にかえて、低温定着性に優れ、耐熱保存性も比較的良好なポリエステル樹脂の使用が試みられている（特許文献１〜６等参照）。また、低温定着性の改善を目的としてバインダー中に特定の非オレフィン系結晶性重合体を添加する試み（特許文献７参照）、結晶性ポリエステルを用いる試み（特許文献８参照）、等が提案されているが、ポリエステル樹脂の分子構造、分子量について最適化されているとはいえない。
【０００６】
また、これら従来公知の技術を適用しても前記ＤＳＭプログラムの仕様達成は不可能であり、従来の技術領域より更に進んだ低温定着技術の確立が必要である。更なる低温定着化の為、樹脂自身の熱特性制御が必要となるが、ガラス転移温度（Ｔｇ）を下げすぎると耐熱保存性の悪化を招き、分子量を小さくして樹脂の軟化温度を下げすぎるとホットオフセット発生温度を低下させてしまうという問題がある。この為、樹脂自身の熱特性制御による低温定着性に優れ且つホットオフセット発生温度の高いトナーを得るには至っていない。
【０００７】
次に、静電荷像現像に使用されるトナーの製造方法には、大別して粉砕法と重合法とがある。
前記粉砕法では、熱可塑性樹脂中に、着色剤、帯電制御剤，オフセット防止剤等を溶融混合して均一に分散させ、得られたトナー組成物を粉砕，分級する事によりトナーを製造している。この粉砕法によれば、ある程度優れた特性を有するトナーを製造する事ができるが、材料の選択に制限がある。即ち、溶融混合により得られるトナー組成物は、経済的に使用可能な装置により粉砕し、分級できるものでなければならない。この要請から、溶融混合したトナー組成物は、充分に脆くせざるを得ない。この為実際に、トナー組成物を粉砕して粒子にする際に、高範囲の粒径分布が形成され易く、良好な解像度と階調性のある複写画像を得ようとすると、例えば、トナーの重量平均粒径を小さくせざるを得ず、粒径４μｍ以下の微粉と１５μｍ以上の粗粉を分級により除去しなければならず、トナー収率が非常に低くなるという欠点がある。また、前記粉砕法では、着色剤や帯電制御剤等を熱可塑性樹脂中に均一に分散する事が困難であり、その結果、トナーの流動性、現像性、耐久性、画像品質などに悪影響を及ぼすという欠点がある。
【０００８】
近年、これらの粉砕法における問題点を克服する為、重合法によるトナーの製造方法が提案／実施されている。例えば、懸濁重合法や乳化重合凝集法によってトナー粒子を得る事が行われている（特許文献９参照）。しかし、これらトナーの製造方法では低温定着性に優位なポリエステル樹脂を用いてトナーを製造する事は困難であった。
この点を解決する為、例えば、ポリエステル樹脂からなるトナーを水中にて溶剤を用いて球形化したトナー（特許文献１０参照）、イソシアネート反応を利用したトナー（特許文献１１参照）等が提案されている。しかし、何れの提案においても低温定着性とトナー生産性を満足できるものではなかった。
【０００９】
従って優れた低温定着性と耐オフセット性能を両立する事ができ、良好な高精細画像を形成する事ができるトナー及びその関連技術は未だ得られておらず、その速やかな提供が望まれているのが現状である。
【００１０】
【特許文献１】特開昭６０−９０３４４号公報
【特許文献２】特開昭６４−１５７５５号公報
【特許文献３】特開平２−８２２６７号公報
【特許文献４】特開平３−２２９２６４号公報
【特許文献５】特開平３−４１４７０号公報
【特許文献６】特開平１１−３０５４８６号公報
【特許文献７】特開昭６２−６３９４０号公報
【特許文献８】特許第２９３１８９９号公報
【特許文献９】特許第２５３７５０３号公報
【特許文献１０】特開平９−３４１６７号公報
【特許文献１１】特開平１１−１４９１８０号公報
【発明の開示】
【発明が解決しようとする課題】
【００１１】
本発明は、前記要望に応え、従来における問題を解決し、以下の目的を達成することを課題とする。即ち、本発明は、優れた低温定着性と耐オフセット性能を両立することができ、良好な高精細画像を形成することができるトナー、並びに該トナーを提供することを目的とする。
【課題を解決するための手段】
【００１２】
本発明者らは、前述した課題を解決すべく本発明を完成するに至った。即ち、本発明によれば、以下に示すトナーが提供される。
【００１３】
（１）  少なくとも、有機溶媒中に、結着樹脂、活性水素基を有する化合物と反応可能な部位を有する重合体、着色剤及び離型剤を溶解又は分散させ、該溶液又は分散液を水系媒体中で分散させ、該活性水素基を有する化合物と反応可能な部位を有する重合体を反応させた後、もしくは反応させながら、該有機溶媒を除去し、洗浄，乾燥して得られたトナーであって、該重合体が下記式（１）で示されることを特徴とする静電荷像現像用トナー。
【００１４】
【化１】
2009181111.tif 000002
【００１５】
（２）  前記式（１）で示される重合体のＲで示されるアルキル基の炭素数が１−７であることを特徴とする（１）の静電荷像現像用トナー。
（３）  少なくとも、有機溶媒中に、結着樹脂、活性水素基を有する化合物と反応可能な部位を有する重合体、着色剤及び離型剤を溶解又は分散させ、該溶液又は分散液を水系媒体中で分散させ、該活性水素基を有する化合物と反応可能な部位を有する重合体を反応させた後、もしくは反応させながら、該有機溶媒を除去し、洗浄，乾燥したトナーであって、該重合体が下記式（２）で示されることを特徴とする静電荷像現像用トナー。
【００１６】
【化２】
2009181111.tif 000003
【００１７】
（４）  前記式（２）で示される重合体のＲ１，Ｒ２で示されるアルキル基の炭素数が１〜４であることを特徴とする（３）に記載の静電荷像現像用トナー。
（５）前記活性水素基を有する化合物と反応可能な部位を有する重合体における活性水素基と反応可能な部位がイソシアネート基であることを特徴とする（１）〜（４）のいずれかに記載の静電荷現像用トナー。
（６）  前記トナー粒子のガラス転移温度（Ｔｇ）が４０〜６０℃であることを特徴とする（１）〜（５）のいずれかに記載の静電荷像現像用トナー。
（７）  前記トナー粒子の重量平均粒径が３〜８μｍであることを特徴とする（１）〜（６）のいずれかに記載の静電荷像現像用トナー。
（８）  前記トナー粒子の重量平均粒径／個数平均粒径が１．２５以下であることを特徴とする（１）〜（７）のいずれかに記載の静電荷像現像用トナー。
（９）  前記トナー粒子の平均円形度が１．００〜０．９０であることを特徴とする（１）〜（８）のいずれかに記載の静電荷像現像用トナー
（１０）  前記トナー粒子の酸価が１〜３０ｍｇＫＯＨ／ｇであることを特徴とする（１）〜（９）のいずれかに静電荷現像用トナー。
（１１）  画像形成装置に搭載でき、静電潜像担持体と、該静電潜像担持体上に形成した静電潜像を（１）〜（１０）のいずれかに記載の静電荷像現像用トナーを用いて現像し、可視像を形成する現像手段とを少なくとも有することを特徴とするプロセスカートリッジ。
【発明を実施するための最良の形態】
【００１８】
本発明のトナーは、少なくとも、有機溶媒中に、結着樹脂、活性水素基を有する化合物と反応可能な部位を有する重合体、着色剤及び離型剤を溶解又は分散させ、該溶液又は分散液を水系媒体中で分散させ、該活性水素基を有する化合物と反応可能な部位を有する重合体を反応させた後、もしくは反応させながら、該有機溶媒を除去し、洗浄，乾燥して得られたトナーであって、該重合体が前記式（１）又は（２）で示されることを特徴とする。
前記重合体における活性水素基を有する化合物と反応可能な部位はイソシアネート基であることが好ましい。以下では重合体における活性水素基を有する化合物と反応可能な部位はイソシアネート基である場合について本発明を説明する。
イソシアネート末端プレポリマー／及びその伸長反応物は骨格中にウレタン結合もしくはウレア結合を有する。
【００１９】
これら官能基は、自身の強い凝集エネルギーにより擬似架橋点の様に振舞い、様々な物性に対し強い影響を有する。トナーにおいて、これら樹脂を使用する場合、ウレタン／ウレア基の強い凝集力が低温定着性に対し不利となる。従って、この強い凝集力の発現を抑制する事が低温定着性発現には重要となる。
ウレタン／ウレア結合による官能基同士の凝集を抑制するには、これら官能基間の距離を十分取る必要がある。これらの具体的な方法として、ウレタン／ウレア結合基近傍に、かさ高い置換基を有する構造をとる必要がある。
【００２０】
この置換基としては自身の凝集力の小さなアルキル基が好ましい。但し、イソシアネート周辺があまりにも立体障害の強い化学環境の場合、イソシアネート付加反応や伸長反応の抑制が考えられる為、適当な大きさの置換基を選択することが重要となる。
イソシアネート付加前の水酸基環境としては、２級または３級アルコールが好ましい。
２級アルコールの場合、置換基のアルキル基としては、Ｃ１〜Ｃ７が適当である。Ｃ７を超えると、イソシアネート付加反応や伸長反応阻害の恐れがある。
３級アルコールの場合、置換基のアルキル基としては、Ｃ１〜Ｃ４が適当である。Ｃ４を超えると、イソシアネート付加反応や伸長反応阻害の恐れがある。
【００２１】
有機溶媒は、目的に応じて適宜選択することができるが、除去が容易であることから、沸点が１５０℃未満であることが好ましい。具体的には、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトン等が挙げられる。中でも、トルエン、キシレン、ベンゼン、塩化メチレン、１，２−ジクロロエタン、クロロホルム、四塩化炭素等が好ましく、酢酸エチルが特に好ましい。これらは、単独で使用してもよいし、二種以上を併用してもよい。
有機溶媒の使用量は目的に応じ適宜選択できるが、トナー材料１００質量部に対して、４０〜３００質量部である事が好ましく、６０〜１４０質量部がより好ましく、８０〜１２０質量部が更に好ましい。
【００２２】
トナー材料は、結着樹脂、離型剤、着色剤からなり、通常、結着樹脂として、単量体、重合体、活性水素基を有する化合物及び活性水素基に対する反応性を有する重合体のいずれかを含有してよい。
【００２３】
その体積平均粒径（Ｄｖ）と個数平均粒径（Ｄｎ）との比（Ｄｖ／Ｄｎ）は、１．００〜１．３０であり、このことが高解像度、高画質のトナーを得ることを可能とする。更に、二成分現像剤においては、長期にわたるトナーの収支が行われても、現像剤中のトナーの粒子径の変動を少なくするとともに、現像装置における長期の攪拌においても、良好で安定した現像性を可能とする。
【００２４】
本発明のトナーにおいて、その体積平均粒径Ｄｖは３．０〜７．０μｍである事が好ましい。一般的には、トナーの粒子径は小さければ小さい程、高解像で高画質の画像を得る為に有利であると言われているが、逆に転写性やクリーニング性に対しては不利である。また、前記の範囲よりも体積平均粒子径が小さい場合、二成分現像剤では現像装置における長期の攪拌においてキャリアの表面にトナーが融着し、キャリアの帯電能力を低下させたり、一成分現像剤として用いた場合には、現像ローラへのトナーのフィルミングや、トナーを薄層化する為のブレード等の部材へのトナーの融着を発生させやすくなる。また、これらの現象は、微粉の含有率が大きく関係し、特に２μｍ以下の粒子が２０％を超えるとキャリアへの付着や高いレベルで帯電の安定性を図る場合支障となる。逆に、トナーの粒子径が前記範囲よりも大きい場合には、高解像で高画質の画像を得ることが難しくなると共に、現像剤中のトナーの収支が行われた場合にトナーの粒子径の変動が大きくなる場合が多い。
【００２５】
（トナー粒径）
トナーの平均粒径及び粒度分布はコールターカウンター法による。トナー粒子の粒度分布の測定装置としては、コールターカウンターＴＡ−ＩＩやコールターマルチサイザーＩＩ（いずれもコールター社製）があげられる。本発明においてはコールターカウンターＴＡ−ＩＩ型を用いて、個数分布、体積分布を出力するインターフェイス（日科技研）及びＰＣ９８０１パーソナルコンピューター（ＮＥＣ製）接続し測定した。
【００２６】
以下にその測定方法について述べる。
まず、電解水溶液１００〜１５０ｍｌ中に分散剤として界面活性剤（好ましくはアルキルベンゼンスルホン酸塩）を０．１〜５ｍｌ加える。ここで、電解液とは１級塩化Ｎａを用いて約１％ＮａＣｌ水溶液を調製したもので、例えばＩＳＯＴＯＮ−ＩＩ（コールター社製）が使用できる。ここで、更に測定試料を２〜２０ｍｇ加える。試料を懸濁した電解液は、超音波分散器で約１〜３分間分散処理を行ない、前記測定装置により、アパーチャーとして１００μｍアパーチャーを用いて、トナー粒子又はトナーの体積、個数を測定して、体積分布と個数分布を算出する。チャンネルとしては、２．００〜２．５２μｍ未満；２．５２〜３．１７μｍ未満；３．１７〜４．００μｍ未満；４．００〜５．０４μｍ未満；５．０４〜６．３５μｍ未満；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを使用し、粒径２．００μｍ以上乃至４０．３０μｍ未満の粒子を対象とする。本発明に係わる体積分布から求めた体積基準の体積平均粒径（Ｄｖ）及び個数分布から求めた個数平均粒径（Ｄｎ）とその比Ｄｖ／Ｄｎを求めた。
【００２７】
本発明の更なる検討によれば、トナー酸価は低温定着性、耐高温オフセット性に対して、結着樹脂酸価より重要な指標である事が判明した。本発明のトナー酸価は未変性ポリエステルの末端カルボキシル基に由来する。この未変性ポリエステルは、トナーの低温定着性（定着下限温度、ホットオフセット発生温度等）を制御する為に、酸価を０．５〜４０．０（ｍｇＫＯＨ／ｇ）にする事が好ましい。つまり、トナー酸価が４０．０（ｍｇＫＯＨ／ｇ）を超えると変性ポリエステルの伸長または架橋反応が不十分となり、耐高温オフセット性に影響が見られ、又、０．５（ｍｇＫＯＨ／ｇ）未満では、製造時の塩基化合物による分散安定効果が得られず、変性ポリエステルの伸長又は架橋反応が進みやすく、製造安定性に問題が生じる為である。トナー酸価測定は、ＪＩＳ  Ｋ００７０に準拠した方法による。
【００２８】
本発明のトナー酸価の測定方法は、ＪＩＳ  Ｋ００７０に準拠した方法による。但しサンプルが溶解しない場合は、溶媒にジオキサン又はＴＨＦ等の溶媒を用いる。
酸価は具体的に次のような手順で決定される。
測定装置  ：電位差自動滴定装置  ＤＬ−５３  Ｔｉｔｒａｔｏｒ（メトラー・トレド社製）
使用電極  ：ＤＧ１１３−ＳＣ  （メトラー・トレド社製）
解析ソフト：ＬａｂＸ  Ｌｉｇｈｔ  Ｖｅｒｓｉｏｎ  １．００．０００
装置の校正：トルエン１２０ｍｌとエタノール３０ｍｌの混合溶媒を使用する。
測定温度  ：２３℃
【００２９】
測定条件は以下のとおりである。
Stir   Speed [%]       25
Time [s]         15
EQP titration 
Titrant/Sensor 
Titrant       CH3ONa
Concentration [mol/L]   0.1
Sensor       DG115
Unit of measurement     mV
Predispensing to volume
Volume [mL]     1.0
Wait time [s]     0
Titrant addition     Dynamic
dE(set) [mV]     8.0
dV(min) [mL]   0.03
dV(max) [mL]   0.5
Measure mode Equilibrium controlled
dE [mV]         0.5
dt [s]           1.0
t(min) [s]       2.0
t(max) [s]       20.0
Recognition 
Threshold         100.0
Steepest jump only   No
Range             No
Tendency         None
Termination 
at maximum volume [mL]   10.0
at potential           No
at slope             No
after number EQPs   Yes
n = 1
comb. termination conditions No
Evaluation 
Procedure     Standard
Potential 1           No
Potential 2           No
Stop for reevaluation   No
【００３０】
本発明のトナーのガラス転移点（以下Ｔｇと略す）は低温定着性、耐熱保存性、高耐久性を得る為に４０〜７０℃が好ましい。つまり、Ｔｇが４０℃未満では現像機内でのブロッキングや感光体へのフィルミングが発生し易くなり、また、７０℃を超えた場合には低温定着性が悪化しやすくなる。
【００３１】
本発明のＴｇの測定は理学電機社製のＲｉｇａｋｕ  ＴＨＥＭＯＦＬＥＸ  ＴＧ８１１０により、昇温速度１０℃／分の条件で測定される。
Ｔｇの測定方法を概説する。Ｔｇを測定する装置として理学電機社製ＴＧ−ＤＳＣシステムＴＡＳ−１００を使用した。
まず試料約１０ｍｇをアルミ製試料容器に入れ、それをホルダユニットにのせ、電気炉中にセットする。まず、室温から昇温速度１０℃／分で１５０℃まで加熱した後、１５０℃で１０分間放置、室温まで試料を冷却して１０分放置、窒素雰囲気下で再度１５０℃まで昇温速度１０℃／分で加熱してＤＳＣ測定を行った。Ｔｇは、ＴＡＳ−１００システム中の解析システムを用いて、Ｔｇ近傍の吸熱カーブの接線とベースラインとの接点から算出した。
【００３２】
（離型剤）
本発明において離型剤はトナー中に３〜６％含有される必要がある。３％未満であると、求める離型性が得られず定着性が悪化する。また６％超えた場合フィルミング等問題がある。本発明のトナーに用いるワックスとしては、融点が５０〜１２０℃の低融点のワックスがバインダー樹脂との分散の中でより離型剤として効果的に定着ローラとトナー界面との間で働き、これにより定着ローラにオイルの如き離型剤を塗布する事なく高温耐オフセットに対し効果を示す。尚、本発明におけるワックスの融点は、示差走査熱量計（ＤＳＣ）による最大吸熱ピークとした。また、ワックス材料としてはバインダー樹脂との相溶性の観点よりパラフィンワックスがもっとも好ましい。
【００３３】
（着色剤）
本発明で用いる着色剤としては、公知の染料及び顔料が全て使用でき、例えば、カーボンブラック、ニグロシン染料、鉄黒、ナフトールイエローＳ、ハンザイエロー（１０Ｇ、５Ｇ、Ｇ）、カドミウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミウムレッド、カドミウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パ  ーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華，リトボン及びそれらの混合物が使用できる。着色剤の含有量はトナーに対して通常１〜１５質量％、好ましくは３〜１０質量％である。
【００３４】
本発明で用いる着色剤は樹脂と複合化されたマスターバッチとして用いることもできる。
マスターバッチの製造またはマスターバッチと共に混練されるバインダー樹脂としては、先にあげた変性、未変性ポリエステル樹脂の他にポリスチレン、ポリｐ−クロロスチレン、ポリビニルトルエンなどのスチレン及びその置換体の重合体；スチレン−ｐ−クロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体などのスチレン系共重合体；ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族又は脂環族炭化水素樹脂、芳香族系石油樹脂、塩素化パラフィン、パラフィンワックスなどが挙げられ、単独あるいは混合して使用できる。
【００３５】
本マスターバッチはマスターバッチ用の樹脂と着色剤とを高せん断力をかけて混合、混練してマスターバッチを得る事ができる。この際着色剤と樹脂の相互作用を高めるために、有機溶剤を用いる事ができる。またいわゆるフラッシング法と呼ばれる着色剤の水を含んだ水性ペーストを樹脂と有機溶剤と共に混合混練し、着色剤を樹脂側に移行させ、水分と有機溶剤成分を除去する方法も着色剤のウエットケーキをそのまま用いる事ができるため乾燥する必要がなく、好ましく用いられる。混合混練するには３本ロールミル等の高せん断分散装置が好ましく用いられる。
【００３６】
トナー粒子表面に帯電制御剤を付着固定化する為に着色剤と樹脂を含む粒子と少なくとも帯電制御剤粒子からなる粒子同士を容器中で回転体を用いて混合する電子写真用トナーの製造方法が知られている。本発明ではこの方法において、容器内壁より突出した固定部が存在しない容器中で、回転体の周速が４０〜１５０ｍ／秒で混合する工程が含まれる事により目的のトナー粒子が得られる。続いて使用したトナーについて説明する。
【００３７】
本発明のトナーは、必要に応じて帯電制御剤を含有してもよい。帯電制御剤としては公知のものが使用でき、例えばニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体または化合物、タングステンの単体又は化合物、フッ素系活性剤、サリチル酸金属塩及び、サリチル酸誘導体の金属塩等である。具体的にはニグロシン系染料のボントロン０３、第四級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、第四級アンモニウム塩モリブデン錯体のＴＰ−３０２、ＴＰ−４１５（以上、保土谷化学工業社製）、第四級アンモニウム塩のコピーチャージＰＳＹ  ＶＰ２０３８、トリフェニルメタン誘導体のコピーブルーＰＲ、第四級アンモニウム塩のコピーチャージ  ＮＥＧ  ＶＰ２０３６、コピーチャージ  ＮＸ  ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、四級アンモニウム塩等の官能基を有する高分子系の化合物が挙げられる。
【００３８】
本発明において帯電制御剤の使用量は、バインダー樹脂の種類，必要に応じて使用される添加剤の有無，分散方法を含めたトナー製造方法によって決定される為一義的に限定されるものではないが、好ましくはバインダー樹脂１００質量部に対して、０．１〜１０質量部の範囲で用いられる。好ましくは、０．２〜５質量部の範囲がよい。１０質量部を越えるとトナーの帯電性が大きすぎ、主帯電制御剤の効果減退、現像ローラとの静電的吸引力が増大し、現像剤の流動性低下や、画像濃度の低下を招く。これらの帯電制御剤，離型剤はマスターバッチ，樹脂と共に溶融混練する事もできるし、有機溶剤に溶解／分散する際に加えても良い。
【００３９】
本発明で得られた着色粒子の流動性や現像性、帯電性を補助する為に外添剤が用いられているが、この外添剤としては、無機微粒子を好ましく用いる事ができる。この無機微粒子の一次粒子径は、５ｍμ〜２μｍである事が好ましく、特に５ｍμ〜５００ｍμである事が好ましい。また、ＢＥＴ法による比表面積は、２０〜５００ｍ２／ｇである事が好ましい。この無機微粒子の使用割合は、トナーの０．０１〜５質量％である事が好ましく、特に０．０１〜２．０質量％であることが好ましい。無機微粒子の具体例としては、例えばシリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ジルコニウム、硫酸バリウム、炭酸バリウム、炭酸カルシウム、炭化ケイ素、窒化ケイ素などを挙げる事ができる。中でも、流動性付与剤としては、疎水性シリカ微粒子と疎水性酸化チタン微粒子を併用するのが好ましい。特に両微粒子の平均粒径が５０ｍμ以下のものを使用して攪拌混合を行なった場合、トナーとの静電力、ファンデルワールス力は格段に向上する事より、所望の帯電レベルを得るために行なわれる現像機内部の攪拌混合によっても、トナーから流動性付与剤が脱離する事なく、ホタル等が発生しない良好な画像品質が得られて、更に転写残トナーの低減が図られる事が明らかになった。
【００４０】
本発明の乾式トナーは以下の方法で製造することができるが勿論これらに限定されることはない。
（水系媒体中でのトナー製造法）
本発明で用いる水系媒体としては、水単独でもよいが、水と混和可能な溶剤を併用する事もできる。混和可能な溶剤としては、アルコール（メタノール、イソプロパノール、エチレングリコール等）、ジメチルホルムアミド、テトラヒドロフラン、セルソルブ類（メチルセルソルブ等）、低級ケトン類（アセトン、メチルエチルケトン等）等が挙げられる。
【００４１】
本発明では、水系媒体中でイソシアネート基を有するポリエステルプレポリマー（以下「プレポリマー（Ａ）」という）等の反応性変性ポリエステルをアミン（Ｂ）と反応させることにより、ウレア変性ポリエステル等を得る事ができる。水系媒体中でウレア変性ポリエステル等の変性ポリエステルやプレポリマー（Ａ）等の反応性変性ポリエステルからなる分散体を安定して形成させる方法としては、水系媒体中にウレア変性ポリエステル等の変性ポリエステルやプレポリマー（Ａ）等の反応性変性ポリエステルからなるトナー原料の組成分を加えて、せん断力により分散させる方法等が挙げられる。プレポリマー（Ａ）等の反応性変性ポリエステルと他のトナー組成分である（以下トナー原料と呼ぶ）着色剤、着色剤マスターバッチ、離型剤、帯電制御剤、未変性ポリエステル樹脂などは、水系媒体中で分散体を形成させる際に混合してもよいが、あらかじめトナー原料を混合した後、水系媒体中にその混合物を加えて分散させたほうがより好ましい。また、本発明においては、着色剤、離型剤、帯電制御剤等の他のトナー原料は、必ずしも、水系媒体中で粒子を形成させる時に混合しておく必要はなく、粒子を形成せしめた後、添加してもよい。例えば、着色剤を含まない粒子を形成させた後、公知の染着の方法で着色剤を添加する事もできる。
【００４２】
分散の方法としては特に限定されるものではないが、低速せん断式、高速せん断式、摩擦式、高圧ジェット式、超音波等の公知の設備が適用できる。分散体の粒径を２〜２０μｍにする為に高速せん断式が好ましい。高速せん断式分散機を使用した場合、回転数は特に限定はないが、通常１０００〜３００００ｒｐｍ、好ましくは５０００〜２００００ｒｐｍである。分散時間は特に限定はないが、バッチ方式の場合は、通常０．１〜５分である。分散時の温度としては通常、０〜１５０℃（加圧下）、好ましくは４０〜９８℃である。高温な方がポリエステルやプレポリマー（Ａ）からなる分散体の粘度が低く、分散が容易な点で好ましい。
【００４３】
プレポリマー（Ａ）等のポリエステルを含むトナー組成分１００質量部に対する水系媒体の使用量は、通常５０〜２０００質量部、好ましくは１００〜１０００質量部である。５０質量部未満ではトナー組成物の分散状態が悪く、所定の粒径のトナー粒子が得られない。２０００質量部を超えると経済的でない。また、必要に応じて分散剤を用いる事もできる。分散剤を用いた方が粒度分布がシャープになると共に分散が安定である点で好ましい。
【００４４】
トナー組成物が分散された油性相を水が含まれる液体に乳化、分散させる為に各種の分散剤が用いられる。この様な分散剤には界面活性剤、無機微粒子分散剤、ポリマー微粒子分散剤等が包含される。
界面活性剤としては、アルキルベンゼンスルホン酸塩、α−オレフィンスルホン酸塩、リン酸エステル等の陰イオン界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの四級アンモニウム塩型の陽イオン界面活性剤、脂肪酸アミド誘導体、多価アルコール誘導体などの非イオン界面活性剤、例えばアラニン、ドデシルジ（アミノエチル）グリシン、ジ（オクチルアミノエチル）グリシンやＮ−アルキル−Ｎ，Ｎ−ジメチルアンモニウムべタインなどの両性界面活性剤が挙げられる。
【００４５】
また、フルオロアルキル基を有する界面活性剤を用いる事により、非常に少量でその効果をあげる事ができる。好ましく用いられるフルオロアルキル基を有するアニオン性界面活性剤としては、炭素数２〜１０のフルオロアルキルカルボン酸及びその金属塩、パーフルオロオクタンスルホニルグルタミン酸ジナトリウム、３−［オメガ−フルオロアルキル（Ｃ６〜Ｃ１１）オキシ］−１−アルキル（Ｃ３〜Ｃ４）スルホン酸ナトリウム、３−［オメガ−フルオロアルカノイル（Ｃ６〜Ｃ８）−Ｎ−エチルアミノ］−１−プロパンスルホン酸ナトリウム、フルオロアルキル（Ｃ１１〜Ｃ２０）カルボン酸及び金属塩、パーフルオロアルキルカルボン酸（Ｃ７〜Ｃ１３）及びその金属塩、パーフルオロアルキル（Ｃ４〜Ｃ１２）スルホン酸及びその金属塩、パーフルオロオクタンスルホン酸ジエタノールアミド、Ｎ−プロピル−Ｎ−（２ヒドロキシエチル）パーフルオロオクタンスルホンアミド、パーフルオロアルキル（Ｃ６〜Ｃ１０）スルホンアミドプロピルトリメチルアンモニウム塩、パーフルオロアルキル（Ｃ６〜Ｃ１０）−Ｎ−エチルスルホニルグリシン塩、モノパーフルオロアルキル（Ｃ６〜Ｃ１６）エチルリン酸エステル等が挙げられる。
【００４６】
商品名としては、サーフロンＳ−１１１、Ｓ−１１２、Ｓ−１１３（旭硝子社製）、フロラードＦＣ−９３、ＦＣ−９５、ＦＣ−９８、ＦＣ−１２９（住友３Ｍ社製）、ユニダインＤＳ−１０１、ＤＳ−１０２、（ダイキン工業社製）、メガファックＦ−１１０、Ｆ−１２０、Ｆ−１１３、Ｆ−１９１、Ｆ−８１２、Ｆ−８３３（大日本インキ社製）、エクトップＥＦ−１０２、１０３、１０４、１０５、１１２、１２３Ａ、１２３Ｂ、３０６Ａ、５０１、２０１、２０４、（トーケムプロダクツ社製）、フタージェントＦ−１００、Ｆ１５０（ネオス社製）などが挙げられる。
【００４７】
また、カチオン界面活性剤としては、フルオロアルキル基を有する脂肪族一級、二級もしくは二級アミン酸、パーフルオロアルキル（Ｃ６−Ｃ１０）スルホンアミドプロピルトリメチルアンモニウム塩等の脂肪族４級アンモニウム塩、塩化ベンゼトニウム、ピリジニウム塩、イミダゾリニウム塩、商品名としてはサーフロンＳ−１２１（旭硝子社製）、フロラードＦＣ−１３５（住友３Ｍ社製）、ユニダインＤＳ−２０２（ダイキン工業杜製）、メガファックＦ−１５０、Ｆ−８２４（大日本インキ社製）、エクトップＥＦ−１３２（トーケムプロダクツ社製）、フタージェントＦ−３００（ネオス社製）等が挙げられる。
また、水に難溶の無機化合物分散剤としてリン酸三カルシウム、炭酸カルシウム、酸チタン、コロイダルシリカ、ヒドロキシアパタイト等も用いることができる。
【００４８】
また、微粒子ポリマーも無機分散剤と同様な効果が確認された。例えばＭＭＡポリマー微粒子１μｍ、及び３μｍ、スチレン微粒子０．５μｍ及び２μｍ、スチレン−アクリロニトリル微粒子ポリマー１μｍ、（ＰＢ−２２００Ｈ（花王製）ＳＧＰ（総研）、テクノポリマーＳＢ（積水化成品工業）、ＳＧＰ−３Ｇ（総研）ミクロパール（積水ファインケミカル））等がある。
【００４９】
また、上記の無機分散剤、微粒子ポリマーと併用して使用可能な分散剤としては、高分子系保護コロイドにより分散液滴を安定化させても良い。例えばアクリル酸、メタクリル酸、α−シアノアクリル酸、α−シアノメタクリル酸、イタコン酸、クロトン酸、フマル酸、マレイン酸または無水マレイン酸などの酸類、あるいは水酸基を含有する（メタ）アクリル系単量体、例えばアクリル酸β−ヒドロキシエチル、メタクリル酸β−ヒドロキシエチル、アクリル酸β−ヒドロキシプロビル、メタクリル酸β−ヒドロキシプロピル、アクリル酸γ−ヒドロキシプロピル、メタクリル酸γ−ヒドロキシプロピル、アクリル酸３−クロロ２−ヒドロキシプロビル、メタクリル酸３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロールアクリルアミド、Ｎ−メチロールメタクリルアミドなど、ビニルアルコールまたはビニルアルコールとのエーテル類、例えばビニルメチルエーテル、ビニルエチルエーテル、ビニルプロピルエーテルなど、またはビニルアルコールとカルボキシル基を含有する化合物のエステル類、例えば酢酸ピニル、プロピオン酸ピニル、酪酸ビニル等、アクリルアミド、メタクリルアミド、ジアセトンアクリルアミドあるいはこれらのメチロール化合物、アクリル酸クロライド、メタクリル酸クロライドなどの酸クロライド類、ピニルビリジン、ビニルピロリドン、ビニルイミダゾール、エチレンイミンなどの窒素原子、又はその複素環を有するもの等のホモポリマー又は共重合体、ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフエニルエーテル、ポリオキシエチレンラウリルフェニルエーテル、ポリオキシエチレンステアリルフェニルエステル、ポリオキシエチレンノニルフェニルエステルなどのポリオキシエチレン系、メチルセルロース、ヒドロキシエチルセルロース、ヒドロキシプロピルセルロース等のセルロース類等が使用できる。
【００５０】
さらに、トナー組成分を含む分散媒体の粘度を低くするために、ウレア変性ポリエステルやプレポリマー（Ａ）等のポリエステルが可溶の溶剤を使用する事もできる。溶剤を用いた方が粒度分布がシャープになる点で好ましい。該溶剤は沸点が１００℃未満の揮発性であることが除去が容易である点から好ましい。該溶剤としては、例えば、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトンなどを単独あるいは２種以上組合せて用いることができる。特に、トルエン、キシレン等の芳香族系溶媒および塩化メチレン、１，２−ジクロロエタン、クロロホルム、四塩化炭素等のハロゲン化炭化水素が好ましい。プレポリマー（Ａ）１００質量部に対する溶剤の使用量は、通常０〜３００質量部、好ましくは０〜１００質量部、更に好ましくは２５〜７０部である。溶剤を使用した場合は、変性ポリエステル（プレポリマー）のアミンによる伸長および／又は架橋反応後、得られた反応物から、溶媒（溶剤）を常圧又は減圧下で除去する。
【００５１】
伸長および／または架橋反応時間は、例えば、プレポリマーの有するイソシアネート基構造とアミン類の組み合わせによる反応性により選択されるが、通常１０分〜４０時間、好ましくは２〜２４時間である。反応温度は通常、０〜１５０℃、好ましくは４０〜９８℃である。また、必要に応じて公知の触媒を使用する事ができる。具体的にはジブチルチンラウレート、ジオクチルチンラウレート等が挙げられる。なお、伸長剤及び／又は架橋剤としては、前記したアミン類が用いられる。
【００５２】
本発明においては、伸長及び／又は架橋反応後の分散液（反応液）からの脱溶媒に先立ち、該分散液を、１０〜５０℃で脱溶剤を行うのが好ましい。この溶剤除去前の液攪拌によりトナーが異形化する。一方、トナーの体積平均粒径（Ｄｖ）と個数平均径（Ｄｎ）との比Ｄｖ／Ｄｎは、主に、例えば、水相粘度、油相粘度、樹脂微粒子の特性、添加量等を調整する事で制御可能である。又、ワックス分散粒径によっても変化する。Ｄｖ及びＤｎは例えば樹脂微粒子の特性、添加量、等を調整する事により制御可能である。
【００５３】
本発明のトナーは、２成分系現像剤として用いることができる。この場合には、本発明のトナーを磁性キャリアと混合して用いれば良く、現像剤中のキャリアとトナーの含有比は、キャリア１００質量部に対してトナー１〜１０質量部が好ましい。磁性キャリアとしては、粒子径２０〜２００μｍ程度の鉄粉、フェライト粉、マグネタイト粉、磁性樹脂キャリア等従来から公知のものが使用できる。
【００５４】
また、被覆材料としては、アミノ系樹脂、例えば尿素−ホルムアルデヒド樹脂、メラミン樹脂、ベンゾグアナミン樹脂、ユリア樹脂、ポリアミド樹脂、エポキシ樹脂等があげられる。又ポリビニル及びポリビニリデン系樹脂、例えばアクリル樹脂、ポリメチルメタクリレート樹脂、ポリアクリロニトリル樹脂、ポリ酢酸ビニル樹脂、ポリビニルアルコール樹脂、ポリビニルブチラール樹脂、ポリスチレン樹脂及びスチレンアクリル共重合樹脂等のポリスチレン系樹脂、ポリ塩化ビニル等のハロゲン化オレフィン樹脂、ポリエチレンテレフタレート樹脂及びポリブチレンテレフタレート樹脂等のポリエステル系樹脂、ポリカーボネート系樹脂、ポリエチレン樹脂、ポリ弗化ビニル樹脂、ポリ弗化ビニリデン樹脂、ポリトリフルオロエチレン樹脂、ポリヘキサフルオロプロピレン樹脂、弗化ビニリデンとアクリル単量体との共重合体、弗化ビニリデンと弗化ビニルとの共重合体、テトラフルオロエチレンと弗化ビニリデンと非弗化単量体とのターポリマー等のフルオロターポリマー、およびシリコーン樹脂等が使用できる。
【００５５】
また必要に応じて、導電粉等を被覆樹脂中に含有させてもよい。導電粉としては、金属粉、カーボンブラック、酸化チタン、酸化錫、酸化亜鉛等が使用できる。これらの導電粉は、平均粒子径１μｍ以下のものが好ましい。平均粒子径が１μｍよりも大きくなると、電気抵抗の制御が困難になる。また、本発明のトナーはキャリアを使用しない１成分系の磁性トナー或いは、非磁性トナーとしても用いることができる。
【００５６】
（プロセスカートリッジ）
本発明のプロセスカートリッジは、画像液性装置に搭載することができ、静電潜像を担持する静電潜像担持体と、該静電潜像担持体上に担持された静電潜像を、現像剤を用いて現像し可視像を形成する現像手段とを、少なくとも有してなり、更に必要に応じて適宜選択した、帯電手段、露光手段、現像手段、転写手段、クリーニング手段、除電手段などのその他の手段を有してなる。
前記現像手段としては、本発明の前記トナー乃至前記現像剤を収容する現像剤収容器と、該現像剤収容器内に収容されたトナー乃至現像剤を担持しかつ搬送する静電潜像担持体とを、少なくとも有してなり、更に、担持させるトナー層厚を規制するための層厚規制部材等を有していてもよい。
本発明のプロセスカートリッジは、各種電子写真装置、ファクシミリ、プリンターに着脱自在に備えさせることができ、後述する画像形成装置に着脱自在に備えさせるのが好ましい。
【００５７】
ここで、前記プロセスカートリッジは、例えば、図１に示すように、感光体（１０１）を内蔵し、他に帯電手段（１０２）、現像手段（１０４）、クリーニング手段（１０７）を含み、更に必要に応じてその他の部材を有してなる。図１のプロセスカートリッジ例では、現像済みの感光体（１０１）上のトナー像を、受像紙（１０５）に転写するための転写手段（１０８）を有している。
前記感光体（１０１）としては、上述したようなものを用いることができる。
露光手段（１０３）には、高解像度で書き込みが行うことのできる光源が用いられる。
帯電手段（１０２）には、任意の帯電部材が用いられる。
【実施例】
【００５８】
以下実施例により本発明を更に説明するが、本発明はこれに限定されるものではない。以下、部は質量部を示す。
【００５９】
［実施例１］
−低分子ポリエステルの合成−
冷却管、攪拌機、及び窒素導入管の付いた反応容器中に、ビスフェノールＡエチレンオキサイド２モル付加物２２９部、ビスフェノールＡプロピレンオキサイド２モル付加物５２９部、テレフタル酸２０８部、アジピン酸４６部、及びジブチルチンオキサイド２部を仕込み、常圧下、２３０℃にて８時間反応した。次いで、１０〜１５ｍｍＨｇの減圧下で５時間反応した後、反応容器に無水トリメリット酸４４部を入れ、１８０℃、常圧で２時間反応し［低分子ポリエステル］を得た。
得られた［低分子ポリエステル］のＴｇは４３℃、重量平均分子量（Ｍｗ）は６７００、数平均分子量は２５００、酸価は２５ｍｇＫＯＨ／ｇであった。
【００６０】
−プレポリマーの合成−
冷却管、撹拌機、及び窒素導入管の付いた反応容器中に１，４−ペンタンジオール５５部、テレフタル酸８３部及びジブチルチンオキサイド０．２部を入れ常圧下、２００℃で３時間反応，次いで、１０〜１５ｍｍＨｇの減圧で２時間反応し［エステル化合物１］を得た。
次に、冷却管、撹拌機、及び窒素導入管の付いた反応容器中に、ビスフェノールＡエチレンオキサイド２モル付加物６８２部、ビスフェノールＡプロピレンオキサイド２モル付加物８１部、テレフタル酸２８３部、無水トリメリット酸２２部、及びジブチルチンオキサイド２部を入れ、常圧下、２３０℃で８時間反応，次いで、１０〜１５ｍｍＨｇの減圧で５時間反応し、［前駆体ポリエステル］を得た。得られた［前駆体ポリエステル］は、数平均分子量２１００、重量平均分子量９５００、Ｔｇは５５℃、酸価は０．５ｍｇＫＯＨ／ｇ、水酸基価は５１ｍｇＫＯＨ／ｇであった。
次に、冷却管、撹拌機、及び窒素導入管の付いた反応容器中に、前記［前駆体ポリエステル］９５０部、［エステル化合物１］５３部及びジブチルチンオキサイド２部を入れ、常圧下、２３０℃で８時間反応，次いで、１０〜１５ｍｍＨｇの減圧で５時間反応し［中間体ポリエステル１］を得た。［中間体ポリエステル１］は数平均分子量２７００、重量平均分子量１０５００、Ｔｇは５６℃、酸価は０．５ｍｇＫＯＨ／ｇ、水酸基価は５０ｍｇＫＯＨ／ｇであった。
次に［中間体ポリエステル１］４１０部、イソホロンジイソシアネート９０部、酢酸エチル５００部を入れ、１００℃で５時間反応し、［プレポリマー１］を得た。得られた［プレポリマー１］のイソシアネート質量％は、１．６０％であった。
【００６１】
（ワックス分散液の製造例）
酢酸エチル：７０部、上記ポリエステル（１）：２５部、ワックスとしてパラフィンワックス（融点６８℃）：５部、更に６０％体積比の１ｍｍのジルコニアを入れ、ペイントコンディショナーＮＯ．５４００型（米国ＲＥＤＤＥＶＩＬ社製）で２４時間攪拌しワックス分散液を得た。得られたワックス分散液に含まれるワックス分散粒子の体積平均粒径（Ｄｖ）をレーザー光散乱法を用いた粒度分布測定装置（「ＬＡ−９２０」；堀場製作所社製）の測定結果は０．１８μｍであった。
【００６２】
（有機樹脂微粒子分散液の調製）
撹拌棒及び温度計をセットした反応容器中に、水６８３質量部、メタクリル酸エチレンオキサキド付加物硫酸エステルのＮａ塩（「エレミノールＲＳ−３０」；三洋化成工業製）２０質量部、スチレン７８質量部、メタクリル酸７８質量部、アクリル酸ブチル１２０質量部、及び過硫酸アンモニウム１質量部を仕込み、４００回転／分で１５分間撹拌し白色の乳濁液を得た。該乳濁液を加熱し、系内温度７５℃まで昇温して５時間反応させた。次いで、１質量％過硫酸アンモニウム水溶液３０質量部を添加し７５℃で５時間熟成しビニル樹脂粒子（スチレン−メタクリル酸−アクリル酸ブチル−メタクリル酸エチレンオキサイド付加物硫酸エステルのＮａ塩の共重合体）の水性分散液（微粒子分散液）を調製した。得られた有機樹脂微粒子分散液に含まれる有機樹脂微粒子の体積平均粒径（Ｄｖ）を粒度分布測定装置（「ｎａｎｏｔｒａｃ  ＵＰＡ−１５０ＥＸ」；日機装株式会社製）で測定したところ５５ｎｍであった。
【００６３】
（水相の調製）
水：９９０部、［微粒子分散液１］：８３部、ドデシルジフェニルエーテルジスルホン酸Ｎａの４８．５％水溶液（エレミノールＭＯＮ−７：三洋化成工業製）：３７部、酢酸エチル：９０部を混合撹拌し乳白色の液体を得た。これを［水相１］とする。
【００６４】
（顔料ＭＢの合成）  
冷却管、撹拌機および窒素導入管の付いた反応容器中に、ビスフェノールＡプロピレンオキサイド２モル付加物：３１９部、ビスフェノールＡエチレンオキサイド２モル付加物：４４９部、テレフタル酸：２４３部、アジピン酸：５３部及びジブチルチンオキサイド：２部を入れ、常圧で２３０℃で８時間反応し、更に１０〜１５ｍｍＨｇの減圧で５時聞反応した後、反応容器に無水トリメリット酸：７部を入れ１８０℃、常圧で２時間反応し、［ＭＢ用ポリエステル］を得た。［ＭＢ用ポリエステル］は、数平均分子量１９００、質量平均分子量６１００，Ｔｇ４３℃、酸価１．１ｍｇＫＯＨ／ｇであった。
水：３０部、Ｃ．Ｉ．Ｐｉｇｍｒｎｔ  Ｒｅｄ  １２２（Ｍａｇｅｎｔａ  Ｒ：東洋インキ製）：４０部、［ＭＢ用ポリエステル］：６０部を加え、ヘンシェルミキサー（三井鉱山社製）で混合し、顔料凝集体中に水が染み込んだ混合物を得た。混合物を２本ロールを用いて１３０℃で４５分混練後、圧延冷却しパルペライザーで粉砕、［マスターバッチ］を得た。
【００６５】
（油相−１の作製）
撹拌棒及び温度計をセットした容器に［低分子ポリエステル］の６５％酢酸エチル溶液：３０部、ワックス分散液：５０部、［マスターバッチ］の５０％酢酸エチル溶解液２０部を仕込み撹拌下８０℃に昇温し、８０℃のまま５時間保持後、１時間で３０℃に冷却し、［顔料・ワックス分散液］を得た。
【００６６】
（乳化→脱溶剤）
［顔料・ワックス分散液］：６６４部、［プレポリマー１］：１１４部、イソホロンジアミン：３．５２部、ＴＫホモミキサー（特殊機化製）で５０００ｒｐｍで１分間混合した後、容器に［水相１］：１２００部を加え、ＴＫホモミキサーで、回転数１００００ｒｐｍで２０分間混合し［乳化スラリー１］を得た。
撹拌機および温度計をセットした容器に、［乳化スラリー１］を投入し、３０℃で８時間脱溶剤を行い、［乳化スラリー１］を得た。
【００６７】
（洗浄→乾燥）
［乳化スラリー１］：１００部を減圧濾過した後、濾過ケーキにイオン交換水１００部を加え、ＴＫホモミキサーで混合（回転数１２０００ｒｐｍで１０分間）した後濾過した。この濾過ケーキに１０％水酸化ナトリウム水溶液：１００部を加え、ＴＫホモミキサーで混合（回転数１２０００ｒｐｍで３０分間）後、減圧濾過した。この濾過ケーキに１０％塩酸：１００部を加え、ＴＫホモミキサーで混合（回転数１２０００ｒｐｍで１０分間）後濾過した。この濾過ケーキにイオン交換水３００部を加え、ＴＫホモミキサーで混合（回転数１２０００ｒｐｍで１０分間）後濾過する操作を２回行い［濾過ケーキ１］を得た。    ［濾過ケーキ１］を循風乾燥機にて４０℃で４８時間乾燥し、目開き７５μｍメシュで篩った後、得られたトナー母粒子：１００部に疎水性シリカ（ヘキサメチルジシラザン表面処理品、比表面積：２００ｍ２／ｇ）：０．５部と、疎水化ルチル型酸化チタン（イソブチルトリメトキシシラン表面処理品、平均一次粒子径：０．０２μｍ）：０．５部をヘンシェルミキサーにて混合して、トナー（１）を得た。
【００６８】
−プレポリマーの合成−
冷却管、撹拌機、及び窒素導入管の付いた反応容器中に１，４−オクタンジオール７５部、テレフタル酸８３部及びジブチルチンオキサイド０．２部を入れ常圧下、２００℃で３時間反応，次いで、１０〜１５ｍｍＨｇの減圧で２時間反応し［エステル化合物２］を得た。
次に、冷却管、撹拌機、及び窒素導入管の付いた反応容器中に、前記［前駆体ポリエステル］９５０部、［エステル化合物２］６２部及びジブチルチンオキサイド２部を入れ、常圧下、２３０℃で８時間反応，次いで、１０〜１５ｍｍＨｇの減圧で５時間反応し［中間体ポリエステル２］を得た。［中間体ポリエステル２］は数平均分子量２８００、重量平均分子量１１０００、Ｔｇは５６℃、酸価は０．５ｍｇＫＯＨ／ｇ、水酸基価は５０ｍｇＫＯＨ／ｇであった。
次に［中間体ポリエステル２］４１０部、イソホロンジイソシアネート９０部、酢酸エチル５００部を入れ、１００℃で５時間反応し、［プレポリマー２］を得た。
得られた［プレポリマー２］のイソシアネート質量％は、１．６０％であった。
【００６９】
［実施例２］
乳化時の［プレポリマー１］を［プレポリマー２］に変える以外は実施例１と同様にしてトナー２を得た。
【００７０】
−プレポリマーの合成−
冷却管、撹拌機、及び窒素導入管の付いた反応容器中に２メチル−２，５−ペンタンタンジオール６０部、テレフタル酸８３部及びジブチルチンオキサイド０．２部を入れ常圧下、２００℃で３時間反応，次いで、１０〜１５ｍｍＨｇの減圧で２時間反応し［エステル化合物３］を得た。
次に、冷却管、撹拌機、及び窒素導入管の付いた反応容器中に、前記［前駆体ポリエステル］９５０部、［エステル化合物３］５６部及びジブチルチンオキサイド２部を入れ、常圧下、２３０℃で８時間反応，次いで、１０〜１５ｍｍＨｇの減圧で５時間反応し、  ［中間体ポリエステル３］を得た。［中間体ポリエステル３］は数平均分子量２７００、重量平均分子量１１０００、Ｔｇは５６℃、酸価は０．５ｍｇＫＯＨ／ｇ、水酸基価は５０ｍｇＫＯＨ／ｇであった。
次に［中間体ポリエステル３］４１０部、イソホロンジイソシアネート９０部、酢酸エチル５００部を入れ、１００℃で５時間反応し、［プレポリマー３］を得た。
得られた［プレポリマー３］  のイソシアネート質量％は、１．６０％であった。          
【００７１】
［実施例３］
乳化時の［プレポリマー１］を［プレポリマー３］に変える以外は実施例１と同様にしてトナー３を得た。
【００７２】
−プレポリマーの合成−
冷却管、撹拌機、及び窒素導入管の付いた反応容器中に４メチル−１，４−ヘオクタンタンジオール８２部、テレフタル酸８３部及びジブチルチンオキサイド０．２部を入れ常圧下、２００℃で３時間反応，次いで、１０〜１５ｍｍＨｇの減圧で２時間反応し［エステル化合物４］を得た。
次に、冷却管、撹拌機、及び窒素導入管の付いた反応容器中に、前記［前駆体ポリエステル］９５０部、［エステル化合物４］６５部及びジブチルチンオキサイド２部を入れ、常圧下、２３０℃で８時間反応，次いで、１０〜１５ｍｍＨｇの減圧で５時間反応し、［中間体ポリエステル４］を得た。［中間体ポリエステル４］は数平均分子量２９００、重量平均分子量１１５００、Ｔｇは５６℃、酸価は０．５ｍｇＫＯＨ／ｇ、水酸基価は４９ｍｇＫＯＨ／ｇであった。
次に［中間体ポリエステル４］４１０部、イソホロンジイソシアネート８９部、酢酸エチル４９９部を入れ、１００℃で５時間反応し、［プレポリマー４］を得た。
得られた［プレポリマー４］のイソシアネート質量％は、１．５７％であった。            
【００７３】
［実施例４］
乳化時の［プレポリマー１］を［プレポリマー４］に、ＩＰＤＡを３．４４部に変える以外は実施例１と同様にしてトナー４を得た。
【００７４】
−プレポリマーの合成−
冷却管、撹拌機、及び窒素導入管の付いた反応容器中に４−ｎ−ブチル−１，４−ヘオクタンタンジオール１０５部、テレフタル酸８３部及びジブチルチンオキサイド０．２部を入れ常圧下、２００℃で３時間反応，次いで、１０〜１５ｍｍＨｇの減圧で２時間反応し［エステル化合物５］を得た。
次に、冷却管、撹拌機、及び窒素導入管の付いた反応容器中に、前記［前駆体ポリエステル］９５０部、［エステル化合物５］７４部及びジブチルチンオキサイド２部を入れ、常圧下、２３０℃で８時間反応，次いで、１０〜１５ｍｍＨｇの減圧で５時間反応し、［中間体ポリエステル５］を得た。［中間体ポリエステル５］は数平均分子量３０００、重量平均分子量１２０００、Ｔｇは５７℃、酸価は０．５ｍｇＫＯＨ／ｇ、水酸基価は４８ｍｇＫＯＨ／ｇであった。
次に［中間体ポリエステル５］４１０部、イソホロンジイソシアネート８６．８部、酢酸エチル４９７部を入れ、１００℃で５時間反応し、［プレポリマー５］を得た。
得られた［プレポリマー５］のイソシアネート質量％は、１．５４％であった。            
【００７５】
［実施例５］
乳化時の［プレポリマー１］を［プレポリマー５］に、ＩＰＤＡ：３．３７部に変える以外は実施例１と同様にしてトナー５を得た。
【００７６】
−プレポリマーの合成−
冷却管、撹拌機、及び窒素導入管の付いた反応容器中に、ビスフェノールＡエチレンオキサイド２モル付加物６８２部、
ビスフェノールＡプロピレンオキサイド２モル付加物８１部、テレフタル酸２８３部、無水トリメリット酸２２部、及びジブチルチンオキサイド２部を入れ、常圧下、２３０℃で８時間反応，次いで、１０〜１５ｍｍＨｇの減圧で５時間反応し、［中間体ポリエステル６］を得た。得られた［中間体ポリエステル６］は、数平均分子量２１００、重量平均分子量９５００、Ｔｇは５５℃、酸価は０．５ｍｇＫＯＨ／ｇ、水酸基価は５１ｍｇＫＯＨ／ｇであった。
次に［中間体ポリエステル６］４１０部、イソホロンジイソシアネート８９部、酢酸エチル５００部を入れ、１００℃で５時間反応し、［プレポリマー６］を得た。
得られた［プレポリマー６］のイソシアネート質量％は、１．５８％であった。            
【００７７】
［比較例１］
乳化時の［プレポリマー１］を［プレポリマー６］に変える以外は実施例１と同様にしてトナー６を得た。
【００７８】
−プレポリマーの合成−
冷却管、撹拌機、及び窒素導入管の付いた反応容器中に４−ｎ−フヘキシル−１，４−デカンジオール１３０部、テレフタル酸８３部及びジブチルチンオキサイド０．２部を入れ常圧下、２００℃で３時間反応，次いで、１０〜１５ｍｍＨｇの減圧で２時間反応し［エステル化合物６］を得た。
次に、冷却管、撹拌機、及び窒素導入管の付いた反応容器中に、前記［前駆体ポリエステル］９５０部、［エステル化合物６］８８部及びジブチルチンオキサイド２部を入れ、常圧下、２３０℃で８時間反応，次いで、１０〜１５ｍｍＨｇの減圧で５時間反応し、［中間体ポリエステル７］を得た。［中間体ポリエステル７］は数平均分子量３１００、重量平均分子量１２５００、Ｔｇは５７℃、酸価は０．５ｍｇＫＯＨ／ｇ、水酸基価は４８ｍｇＫＯＨ／ｇであった。
次に［中間体ポリエステル４］４１０部、イソホロンジイソシアネート８６．８部、酢酸エチル４９７部を入れ、１００℃で５時間反応し、［プレポリマー７］を得た。
得られた［プレポリマー７］のイソシアネート質量％は、２．３４％であった。            
【００７９】
［比較例２］
乳化時の［プレポリマー１］を［プレポリマー７］に変える以外は実施例１と同様にしてトナー７を得た。
【００８０】
［評価方法］
次に、実施例及び比較例で得たトナーの評価方法について述べる。
（画像粒状性、鮮鋭性）
デジタルフルカラー複写機（リコー社製ｉｍａｇｉｏＣｏｌｏｒ２８００）を用い単色で写真画像の出力を行ない、粒状性、鮮鋭性の度合を目視にて評価した。良好なものから順に、「◎」はオフセット印刷並、「○」はオフセット印刷よりわずかに悪い程度、「△」はオフセット印刷よりかなり悪い程度、「×」は従来の電子写真画像程度（非常に悪い）、で評価した。
【００８１】
（地汚れ）
デジタルフルカラー複写機（リコー社製ｉｍａｇｉｏＣｏｌｏｒ２８００）を用い、単色モードで５０％画像面積の画像チャートを３００００枚ランニング出力した後、白紙画像を現像中に停止させ、現像後の感光体上の現像剤をテープ転写し、未転写のテープの画像濃度との差を９３８スペクトロデンシトメーター（Ｘ−Ｒｉｔｅ社製）により測定を行なった。画像濃度の差が少ない方が地肌汚れが良く、良好なものから「◎」、「○」、「△」、「×」の順にランク付けした。
【００８２】
（定着性評価）
定着ローラとしてテフロン（登録商標）ローラを使用した（株）リコー製複写機    ＭＦ２２００定着部を改造した装置を用い、これにリコー製のタイプ６２００紙をセットし複写テストを行なった。定着温度を変化させてコールドオフセット温度（定着下限温度）とホットオフセット温度（耐ホットオフセット温度）を求めた。従来の低温定着トナーの定着下限温度は１４０〜１５０℃程度である。なお、低温定着の評価条件は、紙送りの線速度を１２０〜１５０ｍｍ／秒、面圧１．２ｋｇｆ／ｃｍ２、ニップ幅３ｍｍ、高温オフセットの評価条件は紙送りの線速度を５０ｍｍ／秒、面圧２．０ｋｇｆ／ｃｍ２、ニップ幅４．５ｍｍと設定した。各特性評価の基準は以下の通りである。
〈低温定着性（５段階評価）〉
良    ◎：１４０℃未満、○：１４０〜１４９℃、△：１５０〜１５９℃、×：１６０以上  悪
〈ホットオフセット性（５段階評価）〉
良    ◎：２０１℃以上、○：２００〜１９１℃、△：１９０〜１８１℃、×：１８０℃以下    悪
【００８３】
（耐熱保存性）
トナーを５０℃×８時間保管後、４２メッシュのふるいにて２分間ふるい、金網上の残存率をもって耐熱保存性とした。耐熱保存性の良好なトナーほど残存率は小さい。以下の４段階で評価した。
×：３０％以上  
△：２０〜３０％  
○：１０〜２０％  
◎：１０％未満  
各実施例及び比較例で作製したトナー性状及び評価結果を表１に示す。
【００８４】
【表１】
2009181111.tif 000004
【産業上の利用可能性】
【００８５】
本発明のトナーは優れた低温定着性と耐オフセット性能を両立することができ、良好な高精細画像を形成することができるので、電子写真装置や静電記録装置等の現像剤として好適に用いることができる。
【図面の簡単な説明】
【００８６】
【図１】本発明のプロセスカートリッジの一例を示す概略構成図である。
【符号の説明】
【００８７】
１００    画像形成装置
１０１    感光体
１０２    帯電手段
１０３    露光手段
１０４    現像手段
１０５    受像紙
１０７    クリーニング手段
１０８    転写手段
【図１】
2009181111.tif 000008